(57)【特許請求の範囲】
【請求項１】
ダイヤモンドの体積比率が５０〜９９．９％であり、残部結合相が希土類元素を必須成分として含み、希土類元素、アルカリ土類元素、周期律表の３Ｂ族元素、４Ｂ族元素、及びイオウからなる群から選ばれる１種又は２種以上の元素（Ａ）とリン化合物（Ｂ）との化合物（Ｃ）、又は前記化合物（Ｃ）と前記（Ａ）の酸化物からなることを特徴とするダイヤモンド焼結体。
【請求項２】
ダイヤモンドの体積比率が５０〜９９．９％であり、残部結合相が希土類元素とリン化合物（Ｂ）とから得られる物質を主体とする相からなることを特徴とするダイヤモンド焼結体。
【請求項３】
前記リン化合物（Ｂ）がＰaＯb（但しａは１又は２、ｂは２，３，４，５又は７である）で表されるものであることを特徴とする請求項１記載のダイヤモンド焼結体。
【請求項４】
前記化合物（Ｃ）がＭＮx（ＰaＯb）y(ＯＨ)z〔但しＭは希土類元素を必須成分として含み、希土類元素、アルカリ土類金属及び周期律表の４Ｂ族元素から選ばれる１又は２以上の元素の単体又は固溶体であり、Ｎは周期律表の３Ｂ族元素又はイオウの単体又は固溶体であり、ｘ，ｙ，ｚはそれぞれ１≦ｘ≦４．５，１≦ｙ≦５，１≦ｚ≦２６の範囲にあり、ａは１又は２であり、ｂは２，３，４又は７である〕で表されることを特徴とする請求項１記載のダイヤモンド焼結体。
【請求項５】
前記結合相が、希土類元素を必須成分として含み、希土類元素、アルカリ土類元素、周期律表の３Ｂ族元素、４Ｂ族元素及びイオウからなる群から選ばれる１種又は２種以上の元素（Ａ）とＰaＯb（但しａは１又は２、ｂは２，３，４，５又は７である）で表されるリン化合物（Ｂ）との化合物（Ｃ）と、希土類元素を必須成分として含み、希土類元素、アルカリ土類元素、周期律表の３Ｂ族元素、４Ｂ族元素及びイオウからなる群から選ばれる１種又は２種以上の前記元素（Ａ）の酸化物からなることを特徴とする請求項１、３又は４に記載のダイヤモンド焼結体。
【請求項６】
前記結合相が、ＭＮx（ＰaＯb）y(ＯＨ)z〔但しＭは希土類元素を必須成分として含み、希土類元素、アルカリ土類金属及び周期律表の４Ｂ族元素から選ばれる１又は２以上の元素の単体又は固溶体であり、Ｎは周期律表の３Ｂ族元素又はイオウの単体又は固溶体であり、ｘ，ｙ，ｚはそれぞれ１≦ｘ≦４．５，１≦ｙ≦５，１≦ｚ≦２６の範囲にあり、ａは１又は２であり、ｂは２，３，４又は７である〕で表される前記化合物（Ｃ）、及び希土類元素を必須成分として含み、希土類元素、アルカリ土類元素、周期律表の３Ｂ族元素、４Ｂ族元素及びイオウからなる群から選ばれる１種又は２種以上の元素（Ａ）の酸化物からなることを特徴とする請求項１、３又は４に記載のダイヤモンド焼結体。
【請求項７】
希土類元素を必須成分として含み、希土類元素、アルカリ土類元素、周期律表の３Ｂ族元素、４Ｂ族元素及びイオウからなる群から選ばれる１種又は２種以上の元素（Ａ）の粉末、該元素（Ａ）の酸化物又は該元素（Ａ）を含有する化合物（Ｄ）の粉末、リン又はリン化合物（Ｂ）の粉末並びにダイヤモンド粉末又は黒鉛粉末を混合し、得られた混合粉末をダイヤモンドの熱力学的安定領域の圧力、温度条件で保持し、焼結することを特徴とする請求項１〜６の何れかに記載のダイヤモンド焼結体の製造方法。
【請求項８】
希土類元素を必須成分として含み、希土類元素、アルカリ土類元素、周期律表の３Ｂ族元素、４Ｂ族元素及びイオウからなる群から選ばれる１種又は２種以上の元素（Ａ）とリン化合物（Ｂ）との化合物（Ｃ）、もしくは当該化合物（Ｃ）と（Ａ）の酸化物からなる複合物を予め合成し、当該化合物（Ｃ）又は当該複合物の粉末とダイヤモンド粉末又は黒鉛粉末を混合し、得られた混合粉末をダイヤモンドの熱力学的安定領域の圧力、温度条件で保持し、焼結することを特徴とする請求項１〜６の何れかに記載のダイヤモンド焼結体の製造方法。
【請求項９】
希土類元素を必須成分として含み、希土類元素、アルカリ土類元素、周期律表の３Ｂ族元素、４Ｂ族元素及びイオウからなる群から選ばれる１種又は２種以上の元素（Ａ）とリン化合物（Ｂ）との化合物（Ｃ）、もしくは当該化合物（Ｃ）と（Ａ）の酸化物からなる複合物の薄片、薄板又は焼結体保持板を予め作製しておき、ダイヤモンド粉末又は黒鉛粉末と前記薄片、薄板又は焼結体保持板とを組合せ、ダイヤモンドの熱力学的安定領域の圧力、温度条件で溶浸させることによりダイヤモンドを焼結させることを特徴とする請求項１〜６の何れかに記載のダイヤモンド焼結体の製造方法。
【請求項１０】
希土類元素粉末又は該希土類元素を１種類以上含有する合金粉末及びリン化合物粉末並びにダイヤモンド粉末又は非ダイヤモンド炭素粉末又はダイヤモンドと非ダイヤモンド炭素の混合粉末を混合し、得られた混合原料をダイヤモンドの熱力学的安定領域の圧力、温度条件で保持し、焼結することを特徴とする請求項１〜６の何れかに記載のダイヤモンド焼結体の製造方法。
【請求項１１】
希土類元素と前記リン化合物（Ｂ）から形成される化合物をあらかじめ合成しておき、当該化合物の粉末とダイヤモンド粉末又は非ダイヤモンド炭素粉末又はダイヤモンドと非ダイヤモンド炭素の混合粉末とを混合し、得られた混合粉末をダイヤモンドの熱力学的安定領域の圧力、温度条件で保持し、焼結することを特徴とする請求項１〜６の何れかに記載のダイヤモンド焼結体の製造方法。
【請求項１２】
希土類元素粉末又は該希土類元素を１種類以上含有する合金粉末及びリン化合物粉末の成形体と、ダイヤモンド粉末の成形体又は非ダイヤモンド炭素粉末の成形体又はダイヤモンドと非ダイヤモンド炭素の混合粉末の成形体とを積層し、これをダイヤモンドの熱力学的安定領域の圧力、温度条件で保持し、焼結することを特徴とする請求項１〜６の何れかに記載のダイヤモンド焼結体の製造方法。
【請求項１３】
希土類元素とリン化合物から形成される化合物をあらかじめ合成しておき、当該化合物粉末の成形体と、ダイヤモンド粉末の成形体又は非ダイヤモンド炭素粉末の成形体又はダイヤモンドと非ダイヤモンド炭素の混合粉末の成形体とを積層し、これをダイヤモンドの熱力学的安定領域の圧力、温度条件で保持し、焼結することを特徴とする請求項１〜６の何れかに記載のダイヤモンド焼結体の製造方法。
【請求項１４】
請求項１〜６の何れかに記載されるダイヤモンド焼結体を刃先として用いてなることを特徴とする切削、研削又は掘削用ダイヤモンド焼結体工具。
【請求項１５】
請求項１〜６の何れかに記載されるダイヤモンド焼結体を粉砕されてなることを特徴とする砥粒。
【発明の詳細な説明】
【０００１】
【発明の属する技術分野】
本発明はダイヤモンド焼結体とその製造方法並びに該ダイヤモンド焼結体を用いた切削又は掘削用工具に関する。本発明のダイヤモンド焼結体は非鉄金属やセラミックス等の切削又は研削工具用素材及び石油堀削用等のドリルビットの刃先素材として、あるいは粉砕したものを砥粒として好適に使用できる。
【０００２】
【従来の技術】
従来の合成ダイヤモンド焼結体を用いられた焼結材により大別すると、▲１▼焼結結合材として溶媒作用のある鉄族金属（Ｆｅ，Ｎｉ，Ｃｏ）及び又はその合金を用いたもの、▲２▼焼結結合材として炭化ケイ素（ＳｉＣ）を用いたもの、▲３▼焼結結合材として触媒として作用する炭酸塩を用いたもの、の３種類になる。
このうち▲３▼は▲１▼、▲２▼に比較して、高温高圧による焼結が必要となり、製造コストがかなり割高となるため、工業的に利用されているものは、前記▲１▼、▲２▼の鉄系金属又はその合金、並びに炭化ケイ素を用いたものが殆どである。
上記の他、天然のダイヤモンド焼結体（カルボナード）があるが、成因が明確ではなく、産出量も極く少量の為、工業用途としては事実上使用されていない。
【０００３】
【発明が解決しようとする課題】
上記の従来の合成ダイヤモンド焼結体については、それぞれ以下のような問題点がある。
まず、▲１▼の鉄族金属又はその合金を焼結結合材とするダイヤモンド焼結体の場合、７００℃以上の高温にすると、結合材とダイヤモンドが反応し強度が低下すること、焼結結合材に金属を用いている為、耐摩耗性や強度が低下することが挙げられる。
▲２▼の炭化ケイ素を焼結結合材とする場合は、破壊し易い炭化物を結合材に用いているため耐欠損性に劣ること、ダイヤモンドに対する溶媒及び触媒作用の無い炭化ケイ素を用いているためダイヤ同士の結合が少なく耐摩耗性に劣ることが挙げられる。
▲３▼の炭酸塩を焼結結合材とするものの場合は、炭酸塩が触媒作用を発揮する圧力及び温度が高く、前記▲１▼、▲２▼の焼結体に比較して焼結可能な体積が減少すること、超高圧の焼結費用が高額のため単位体積当りの焼結体のコストが極めて高くなること、さらに炭酸塩は触媒作用又は溶媒作用が比較的小さいためダイヤ粒子同士の結合強度が弱く、耐欠損性に劣ることが挙げられる。
また、前記▲１▼の焼結体を酸等に浸けて、鉄系金属並びに鉄系合金を除去したものがあるが、強度、耐欠損性共に低く、高温で使用する用途に限定されている。
以上述べた様に、従来のダイヤ焼結体は、i ）耐熱性に劣ること、ii）耐欠損性に劣ること、iii)耐摩耗性に劣ること、iv）焼結により高温高圧を必要とし、コスト高になること、の上記ｉ）〜ｉｖ）のいずれかの問題点をそれぞれ２つ以上有していた。本発明はこのような現状に鑑み、上記問題点をいずれも解決できて耐熱性、耐欠損性、耐摩耗性を有し、且つ比較的低圧低温で焼結できるダイヤモンド焼結体とその製造方法及び該焼結体を用いた工具を提供することを意図したものである。
【０００４】
【課題を解決するための手段】
上記課題を解決するための手段として、本発明は下記のようなダイヤモンド焼結体及びその製造方法、それを用いた工具、砥粒を提供するものである。
（１）ダイヤモンドの体積比率が５０〜９９．９％、好ましくは５０〜９９．５％、更に好ましくは７０〜９９％であり、残部結合相が希土類元素を必須成分として含み、希土類元素、アルカリ土類元素、周期律表３Ｂ族元素、４Ｂ族元素、及びイオウからなる群から選ばれる少なくとも１種の元素（Ａ）とリン化合物（Ｂ）との化合物（Ｃ）、又は前記化合物（Ｃ）と（Ａ）の酸化物からなることを特徴とするダイヤモンド焼結体。
【０００５】
（２）ダイヤモンドの体積比率が５０〜９９．９％、好ましくは５０〜９９．５％、更に好ましくは７０〜９９％であり、残部結合相が希土類元素とリン化合物とから得られる物質を主体とする相からなることを特徴とするダイヤモンド焼結体。
（３）希土類元素、アルカリ土類元素を必須成分として含み、希土類元素、周期律表の３Ｂ族元素、４Ｂ族元素及びイオウからなる群から選ばれる１種又は２種以上の元素（Ａ）の粉末、該（Ａ）の酸化物又は該（Ａ）を含有する化合物（Ｄ）の粉末、リン又はリン化合物（Ｂ）の粉末並びにダイヤモンド粉末又は黒鉛粉末を混合し、得られた混合粉末をダイヤモンドの熱力学的安定領域の圧力、温度条件で保持し、焼結することを特徴とする上記（１）又は（２）に記載のダイヤモンド焼結体の製造方法。
【０００６】
（４）希土類元素を必須成分として含み、希土類元素、アルカリ土類元素、周期律表の３Ｂ族元素、４Ｂ族元素及びイオウからなる群から選ばれる１種又は２種以上の元素（Ａ）とリン化合物（Ｂ）との化合物（Ｃ）、もしくは当該化合物（Ｃ）と（Ａ）の酸化物からなる複合物を予め合成し、当該化合物（Ｃ）又は当該複合物の粉末とダイヤモンド粉末又は黒鉛粉末を混合し、得られた混合粉末をダイヤモンドの熱力学的安定領域の圧力、温度条件で保持し、焼結することを特徴とする上記（１）又は（２）に記載のダイヤモンド焼結体の製造方法。
（５）希土類元素を必須成分として含み、希土類元素、アルカリ土類元素、周期律表の３Ｂ族元素、４Ｂ族元素及びイオウからなる群から選ばれる１種又は２種以上の元素（Ａ）とリン化合物（Ｂ）との化合物（Ｃ）、もしくは当該化合物（Ｃ）と（Ａ）の酸化物からなる複合物の薄片、薄板又は焼結体保持板を予め作製しておき、ダイヤモンド粉末又は黒鉛粉末と前記薄片、薄板又は焼結体保持板とを組合せ、ダイヤモンドの熱力学的安定領域の圧力、温度条件で溶浸させることによりダイヤモンドを焼結させることを特徴とする上記（１）又は（２）に記載のダイヤモンド焼結体の製造方法。
【０００７】
（６）希土類元素粉末又は該希土類元素を１種類以上含有する合金粉末及びリン化合物粉末並びにダイヤモンド粉末又は非ダイヤモンド炭素粉末又はダイヤモンドと非ダイヤモンド炭素の混合粉末を混合し、得られた混合原料をダイヤモンドの熱力学的安定領域の圧力、温度条件で保持し、焼結することを特徴とする上記（１）又は（２）に記載のダイヤモンド焼結体の製造方法。
（７）希土類元素と前記リン化合物（Ｂ）から形成される化合物をあらかじめ合成しておき、当該化合物の粉末とダイヤモンド粉末又は非ダイヤモンド炭素の混合粉末又はダイヤモンドと非ダイヤモンド炭素の混合粉末とを混合し、得られた混合粉末をダイヤモンドの熱力学的安定領域の圧力、温度条件で保持し、焼結することを特徴とする上記（１）又は（２）に記載のダイヤモンド焼結体の製造方法。
【０００８】
（８）希土類元素粉末又は該希土類元素を１種類以上含有する合金粉末及びリン化合物粉末の成形体と、ダイヤモンド粉末の成形体又は非ダイヤモンド炭素粉末の成形体又はダイヤモンドと非ダイヤモンド炭素の混合粉末の成形体とを積層し、これをダイヤモンドの熱力学的安定領域の圧力、温度条件で保持し、焼結することを特徴とする上記（１）又は（２）に記載のダイヤモンド焼結体の製造方法。
（９）希土類元素とリン化合物から形成される化合物をあらかじめ合成しておき、当該化合物粉末の成形体と、ダイヤモンド粉末の成形体又は非ダイヤモンド炭素粉末の成形体又はダイヤモンドと非ダイヤモンド炭素の混合粉末の成形体とを積層し、これをダイヤモンドの熱力学的安定領域の圧力、温度条件で保持し、焼結することを特徴とする上記（１）又は（２）に記載のダイヤモンド焼結体の製造方法。
【０００９】
又、本発明は下記の好ましい実施態様を含むものである。
（１０）前記リン化合物（Ｂ）がＰaＯb（但しａは１又は２、ｂは２，３，４，５又は７である）で表されるものであることを特徴とする上記（１）に記載のダイヤモンド焼結体。
（１１）前記化合物（Ｃ）もしくは混合物（Ｃ′）がＭＮx（ＰaＯb）y(ＯＨ)z〔但しＭは希土類元素希土類元素を必須成分として含み、希土類元素、アルカリ土類金属及び周期律表の４Ｂ族元素から選ばれる１又は２以上の元素の単体又は固溶体であり、Ｎは周期律表の３Ｂ族元素又はイオウの単体又は固溶体であり、ｘ，ｙ，ｚはそれぞれ１≦ｘ≦４．５，１≦ｙ≦５，１≦ｚ≦２６の範囲にある〕で表されることを特徴とする上記（１）に記載のダイヤモンド焼結体。
（１２）前記結合相が、希土類元素希土類元素を必須成分として含み、希土類元素、アルカリ土類元素、周期律表の３Ｂ族元素、４Ｂ族元素及びイオウからなる群から選ばれる１種又は２種以上の元素（Ａ）とＰa Ｏb （但しａは１又は２、ｂは２，３，４，５又は７である）で表されるリン化合物（Ｂ）との化合物（Ｃ）と希土類元素希土類元素を必須成分として含み、希土類元素、アルカリ土類元素、周期律表の３Ｂ族元素、４Ｂ族元素及びイオウからなる群から選ばれる１種又は２種以上の元素（Ａ）の酸化物からなることを特徴とする上記（１）、（２）、（１０）、又は（１１）に記載のダイヤモンド焼結体。
【００１０】
（１３）前記結合相が、ＭＮx（ＰaＯb）y(ＯＨ)z〔但しＭは希土類元素、アルカリ土類金属及び周期律表の４Ｂ族元素から選ばれる１又は２以上の元素の単体又は固溶体であり、Ｎは周期律表の３Ｂ族元素又はイオウの単体又は固溶体であり、ｘ，ｙ，ｚはそれぞれ１≦ｘ≦４．５，１≦ｙ≦５，１≦ｚ≦２６の範囲にある〕で表される前記化合物（Ｃ）及び希土類元素希土類元素を必須成分として含み、希土類元素、アルカリ土類元素、周期律表の３Ｂ族元素、４Ｂ族元素及びイオウからなる群から選ばれる１種又は２種以上の元素（Ａ）の酸化物からなることを特徴とする上記（１）、（２）、（１０）又は（１１）に記載のダイヤモンド焼結体。
【００１１】
（１４）上記各項に記載されたダイヤモンド焼結体又はそれらの製造方法によって得られたダイヤモンド焼結体を刃先として用いることを特徴とする切削、研削又は掘削用ダイヤモンド焼結体工具。
（１５）上記各項に記載されたダイヤモンド焼結体又はそれらの製造方法によって得られたダイヤモンド焼結体を粉砕されてなることを特徴とする砥粒。
【００１２】
【発明の実施の形態】
本発明者等は、希土類元素を必須成分として含み、希土類元素、アルカリ土類元素、周期律表の３Ｂ族元素、４Ｂ族元素、及びイオウからなる群から選ばれる１種又は２種以上の元素（Ａ）を含むリン化合物がダイヤモンド焼結体の焼結結合材として非常に有効なことを見いだし本発明に至った。また、ダイヤモンドの焼結作用を示すことのできるリン化合物の形態はＰaＯbで表され、ａが１又は２、ｂが２，３，４，５又は７であるａ，ｂの組合せの場合が特に有効であること、さらに、結合材として強く作用する組成が、一般式ＭＮx（ＰaＯb）y(ＯＨ)z〔但しＭは希土類元素を必須成分として含み、希土類元素、
アルカリ土類金属及び周期律表の４Ｂ族元素から選ばれる１又は２以上の元素の単体又は固溶体であり、Ｎは周期律表の３Ｂ族元素又はイオウの単体又は固溶体であり、ｘ，ｙ，ｚはそれぞれ１≦ｘ≦４．５、１≦ｙ≦５、１≦ｚ≦２６の範囲にある〕で表され、複数種の化合物との組合せや酸化物共存下でも有効に作用することを見いだした。特に本発明の好ましい実施態様では、焼結結合材として希土類元素とリン化合物からなる化合物を用いた点を特徴とする、ダイヤモンドの体積比率が５０〜９９．９％、好ましくは５０〜９９．５％、特に好ましくは７０〜９９％で、残部結合相が希土類元素とリン化合物とから得られる物質からなるダイヤモンド焼結体である。
【００１３】
以下本発明における希土類元素とリン化合物の作用を説明する。
ａ）希土類元素の添加効果について：
希土類元素は炭素の溶解作用を有するため溶媒として作用し、ダイヤモンドの焼結を促進する。ただし、希土類金属単独で又は希土類金属と鉄系金属との合金を焼結結合材として用いると、ダイヤモンドと反応して炭化物を形成し、該炭化物がダイヤモンド粒子の焼結作用を妨害する。
【００１４】
ｂ）リン化合物の添加効果について：
一方、リン化合物はダイヤモンド合成の触媒又は溶媒作用があるのに加え、希土類元素が炭化するのを防止する作用があり、希土類金属の溶媒作用を助長する。
従って、焼結結合材中に希土類元素とリン酸とを共存させればよいわけであるが、希土類元素とリン化合物の混合物は、ダイヤモンドの安定領域において溶解し、常圧下では最終的に殆どが両者の化合物となることがＸ線回折により判明した。
リン化合物と希土類金属との化合物は酸やアルカリに対し腐食されにくく、水にも殆ど溶解しないため、炭酸塩を結合材として用いた場合より安定である。また、当該希土類元素リン酸塩化合物は炭酸塩より融点が低いので、これを焼結結合材として用いる場合には炭酸塩の場合ほど、高い圧力、温度を必要としない点でも有利である。
ただし、ダイヤモンドの炭素が当該化合物と一部反応して炭化物や炭酸化合物、あるいはそれらの混合体となる場合もあるが、本質的には影響が無い。
【００１５】
ｃ）アルカリ土類金属、周期律表の３Ｂ族元素、４Ｂ族元素又はイオウの添加効果について：
これらの元素のダイヤモンド合成に対する触媒作用は低いが、結合材の融点を低下させ、低圧・低温でダイヤモンドを焼結させる効果がある。低圧・低温で製造することにより製造費用を大幅に低減できるという大きな工業的利点がある。
【００１６】
ｄ）結合相をリン化合物とすることの効果：
まず第１の効果は、当該化合物は耐薬品性に優れ、かつ強度も高く、結合材が劣化しないという効果を奏する。特に腐食性の環境で用いる掘削や切削においてその効果が高い。
【００１７】
また、当該化合物の熱膨張係数は５×１０-6と、鉄系金属溶媒に比較してダイヤモンドの熱膨張係数２〜３×１０-6に近く、高温で使用しても焼結体内で熱応力が発生せず、耐熱性に優れている。第２の効果は当該化合物とすることにより、高圧下では融点が低くなり、低温で焼結することが可能となる。結合相を単一の化合物にしても、複数の化合物にしても同様に効果がある。
【００１８】
ｅ）リン化合物の形態効果について：
一般にリン酸化物はＰa Ｏb の形式で記述できる。多種存在するリン酸のうち、下記のａ，ｂの条件を満たす場合が、溶媒作用を有しダイヤモンドの焼結に作用することを、本発明者らは見いだした。
ａが１又は２、ｂが２，３，４，５又は７である組合せである。
また本発明者らは、次亜リン酸（Ｈ3 ＰＯ2 ）の場合も例えばＣｅ（Ｈ3 ＰＯ2 ）3 ・Ｈ2 Ｏ等として有効に作用することを見いだした。
【００１９】
ｆ）ＭＮx （Ｐa Ｏb ）y ( ＯＨ）z の化合物の効果について：
ＭＮx （Ｐa Ｏb ）y ( ＯＨ）z の化合物は、ＭがＣｅでＮがＡｌの場合ＣｅＡｌ3 （ＰＯ4 ）2 （ＯＨ）6 〔フローレンサイト〕として知られている。
結合相に当該化合物を用いることの第１の効果は、当該化合物の融点が低く、従来の炭酸塩触媒に比較して、３００〜４００℃近くも低温でダイヤモンドを焼結でき、圧力も１ＧＰａ（１３気圧）強低減することができる点である。このように低圧低温で製造できることは、焼結体の製造コスト低減に大きく寄与し、安価な製品を提供できる。
また、当該化合物は酸やアルカリに強く、耐蝕性に優れており、石油掘削等のドリルビットの刃先には特に適している。本発明者等は当該化合物が形成できる条件が以下であることを見いだした。
ＭＮx （Ｐa Ｏb ）y ( ＯＨ）z において、Ｍは希土類元素，アルカリ土類元素又は周期律表の４Ｂ族元素の単体又は固溶体であり、Ｎは周期律表の３Ｂ族元素（Ａｌ，Ｂ，Ｇａ，Ｉｎ，Ｔｌ）又はイオウ（Ｓ）の単体又は固溶体であり、かつ１≦ｘ≦４．５，１≦ｙ≦５，１≦ｚ≦２６の範囲にあることが特に有効であることを見いだした。
さらに、当該化合物は酸化物の中に分散する状態でも、前記と同様の効果を示した。
【００２０】
本発明の焼結材の各成分、化合物について更に具体的に説明する。
本発明にいう希土類元素、アルカリ土類元素、周期律表３Ｂ族、４Ｂ族及びイオウからなる群から選ばれる１種又は２種以上の元素（Ａ）において、希土類元素としては、ランタノイドのＬａ，Ｃｅ，Ｐｒ，Ｎｄ，Ｐｍ，Ｓｍ，Ｅｕ，Ｇｄ，Ｔｂ，Ｄｙ，Ｈｏ，Ｅｒ，Ｔｍ，Ｙｂ，Ｌｕ及びアクチノイドのＡｃ，Ｔｈ，Ｐａ，Ｕ，Ｎｐ，Ｐｕ，Ａｍ，Ｃｍ，Ｂｋ，Ｃｆ，Ｅｓ，Ｆｍ，Ｍｄ，Ｎｏ，Ｌｒが挙げられる。
また、希土類元素は合金に含まれていてもよく、このような合金としては例えばＣｅＴｌ，ＣｅＩｎ，ＡｌＣｅ，ＬａＧｅ等の合金が挙げられる。
また該（Ａ）におけるアルカリ土類元素としては例えばＢｅ，Ｍｇ，Ｃａ，Ｓｒ，Ｂａ，Ｒａが挙げられ、周期律表の３Ｂ族元素としてはＡｌ，Ｂ，Ｇａ，Ｉｎ，Ｔｌ、周期律表の４Ｂ族元素としてはＳｉ，Ｇｅ，Ｓｎ，Ｐｂが挙げられる。また、これらは酸化物であってもよい。また該（Ａ）を含有する化合物（Ｄ）は、例えば（Ａ）の水酸化物、水素化物、水和物などであってもよい。
【００２１】
本発明にいうリン化合物（Ｂ）とは具体的には例えば、Ｐ2Ｏ，Ｐ2Ｏ3，Ｐ2Ｏ4，Ｐ2Ｏ5，Ｈ3ＰＯ4等の酸化リンやリン酸、Ｋ3ＰＯ4，Ｋ2ＨＰＯ4，ＫＨ2 ＰＯ4，Ｎａ2ＨＰＯ4・ｎＨ2Ｏ，Ｂａ3（ＰＯ4）2，ＢａＨＰＯ4，Ｃａ（Ｈ2ＰＯ4）2等のＫ，Ｎａ，Ｂａ，Ｃａ塩、さらにはＬｉ，Ｒｂ，Ｃｓ，Ｆｒ，Ｂｅ，Ｍｇ，Ｓｒ，Ｒａ，Ｒｅ，Ｒｎ，Ｏｓ，Ｃｏ，Ｒｈ，Ｉｒ，Ｎｉ，Ｐｄ，Ｐｔ等の塩でもよい。以上のように本発明のダイヤモンド焼結体における結合相は、元素（Ａ）、リン化合物（Ｂ）、（Ａ）と（Ｂ）との化合物（Ｃ）、又は前記化合物（Ｃ）と（Ａ）の酸化物等からなる。本発明における、ＭＮx（ＰaＯb）y(ＯＨ)zの具体的な例としては、例えばＣｅＡｌ3（ＰＯ4）2・（ＯＨ）6，ＬａＡｌ2Ｇａ（ＰＯ4）2・（ＯＨ）4，ＮｄＡｌＴｌ2（ＰＯ4）2・（ＯＨ）5等を挙げることができる。
【００２２】
本発明において希土類元素とリン化合物から得られる物質において、希土類元素とリンのモル比率としては、０．０１〜０．９９が好ましい。本発明のダイヤモンド焼結体における希土類元素とリン化合物から得られる物質とは、すなわち希土類元素、希土類元素化合物、リン化合物、希土類元素とリンとを含む化合物、希土類元素、リン化合物、希土類元素とリンとを含有する化合物の固溶体及び混合物等を含む。例えば、Ｃｅ3 （ＰＯ4 ）4 ，ＣｅＰＯ4 ・ｎＨ2 Ｏ，Ｃｅ2 Ｏ3 ・２Ｐ2 Ｏ4 ，Ｌａ2 Ｏ3 ・３Ｐ2 Ｏ5 ，Ｃｅ2 Ｏ3 ・５Ｐ2 Ｏ5 ，Ｎｄ4 （Ｐ2 Ｏ7 ）3・１２Ｈ2 Ｏ，ＮｄＨＰ2 Ｏ7 ・３Ｈ2 Ｏ，ＮｄＰ2 Ｏ7 ・７Ｈ2 Ｏ，４ＬａＯ2 ・３Ｐ2 Ｏ5 ・２６Ｈ2 Ｏ，Ｌａ（Ｈ2 ＰＯ2 ）3 ・ｎＨ2 Ｏ，Ｈｏ3 （ＰＯ4 ）4 ・ｎＨ2 Ｏ，３ＨｏＯ2 ・Ｐ2 Ｏ5 ・３Ｈ2 Ｏ，ＬｕＰＯ4 ・ｎＨ2 Ｏ等が挙げられる。
【００２３】
本発明のダイヤモンド焼結体において、ダイヤモンドは５０〜９９．９体積％とするが、この理由は５０％未満では耐摩耗性に劣り、９９．９％を越えると焼結性が低下するからである。その好ましい範囲は５０〜９９．５体積％、特に７０〜９９体積％である。ダイヤモンド原料としては、単結晶ダイヤモンド粉末（砥粒等）及び多結晶ダイヤモンドの粉末を用いることができる。粉末の粒径は０．０１〜２００μｍ程度である。また、ダイヤモンド粉末にかえて黒鉛粉末を用いることもできる。
また、焼結結合材の粉末は０．０１〜３０μｍ程度、好ましくは０．１〜１０μｍ程度の粒径が普通であるが、ダイヤモンド原料粉末と混合して焼結する場合はダイヤモンド原料粉末より小さいのが好ましい。
【００２４】
本発明のダイヤモンド焼結体の製造方法としては、希土類元素を必須成分として含み、希土類元素、アルカリ土類元素、周期律表３Ｂ族元素、４Ｂ族元素、及びイオウからなる群から選ばれる１種又は２種の元素（Ａ）の粉末、該（Ａ）の酸化物又は該（Ａ）を含有する化合物（Ｄ）の粉末、リン又はリン化合物（Ｂ）の粉末並びにダイヤモンド粉末又は黒鉛粉末を混合し、得られた混合粉末をダイヤモンドの安定領域下で保持することによる方法、希土類元素を必須成分として含み、希土類元素、アルカリ土類元素、周期律表の３Ｂ族元素、４Ｂ族元素及びイオウからなる群から選ばれる１種又は２種以上の元素（Ａ）とリン化合物（Ｂ）との化合物（Ｃ）、もしくは当該化合物（Ｃ）と（Ａ）の酸化物からなる複合物を予め合成し、当該化合物（Ｃ）又は当該複合物の粉末とダイヤモンド粉末又は黒鉛粉末を混合して混合原料とし、以下同様に行う方法のいずれでもよい。さらには、当該化合物（Ｃ）を薄片状又は薄板状にしておき、ダイヤモンド粉末又は黒鉛粉末と混合するか又は該薄片状又は薄板状の化合物（Ｃ）に接した状態にしてダイヤモンドの安定領域に保持し、当該化合物（Ｃ）を溶浸させる方法によっても焼結可能である。
【００２５】
本発明のダイヤモンド焼結体の焼結方法の好ましい実施態様としては、希土類金属とリン化合物とダイヤモンド粉末とを混合したものを混合原料とし超高圧高温下で保持する方法と、予め希土類金属とリン化合物とを反応させて希土類元素のリン化合物を形成しておき、これとダイヤモンド粉末を混合したものを混合原料として以下同様に焼結する方法の二法がある。
また、予め作成した希土類元素のリン化合物を型押したものと、ダイヤモンド又は黒鉛粉末とを組み合わせてダイヤモンドの安定領域に保持し、該化合物を溶浸させることにより本発明のダイヤモンド焼結体を合成してもよい。
【００２６】
本発明の製造方法によれば、従来の炭酸塩溶媒より低圧低温の、例えば６ＧＰａ，１５００℃程度で焼結しても、ダイヤモンド焼結体として実用に供することができる硬度８０００ｋｇ／ｍｍ2 前後、好ましくは８０００〜１８０００ｋｇ／ｍｍ2 前後のダイヤモンド焼結体を得ることができる。
本発明のダイヤモンド焼結体は切削、研削用工具又は掘削用工具の刃先として、さらには粉砕したものをダイヤモンド砥粒として、いずれも有利に使用できる。
【００２７】
【実施例】
以下、本発明を実施例により具体的に説明するが、本発明はこれに限定されるところはない。
〔実施例１−１〜１−４及び比較例１−１，１−２〕
二酸化セリウム（１７．２ｇ、０．１ｍｏｌ当量）とメタリン酸カリウム（７０ｇ、０．４ｍｏｌ当量）を混合し、ルツボ内で加熱、融解させた。冷却して固化したものを水溶させ、塩酸処理を施し、リン酸セリウムを濾取した。得られたリン酸セリウムをメノウ乳鉢で１〜２μｍ程度に粉砕した後、ダイヤモンド粉末（粒径３０μｍの砥粒）を表１に示す割合で混合した後、ベルト型超高圧発生装置を用い、６．５ＧＰａ，１６００℃の圧力温度条件下で３０分間保持し、焼結させた。得られたダイヤモンド焼結体の硬度を調べた結果も表−１に合わせて示す。
【００２８】
【表１】
0003893631.tif 000002
【００２９】
また、比較例１−２として、炭酸カルシウム（３０体積％）とダイヤモンド粉末（７０体積％）とを混合して、前記と同一の条件で焼結したが、得られた焼結体のビッカース硬度は３２００（ｋｇ／ｍｍ2 ）と低く、工具として使用できないことが判明した。
【００３０】
〔実施例２〕
金属ランタン（１２．６ｇ）と酸化リン（Ｐ2 Ｏ5 、１３．９ｇ）と粒径３０μｍのダイヤモンド粉末を混合し、立方アンビル型超高圧発生装置を用い、６ＧＰａ，１５００℃の圧力温度条件下で４０分間保持し、焼結させた。不活性ガス（Ａｒ）中で８００℃に１０分間保持し、Ｘ線でダイヤモンドがグラファイトに変換したかどうか調査した（耐熱性テスト）。また、加熱前と加熱後の硬度を比較した。
【００３１】
【表２】
0003893631.tif 000003
【００３２】
〔比較例２−１〕
また、実施例２−１においてリン酸ランタンに代えて鉄コバルト合金セメンダイトを焼結結合材に用いた以外は実施例２−１と同様に行い、同様に測定の結果を表−２に示した。
【００３３】
表−２の結果から、本発明のダイヤモンド焼結体は、耐熱性テストの結果加熱後もビッカース硬度が高く、劣化しないことが判明した。一方、比較例２−１のものは加熱後のビッカース硬度の低下が大きく、グラファイトが検出され、本発明のものにくらべ格段に耐熱性が劣ることがわかる。
【００３４】
〔実施例３〕
実施例２−１で得られた本発明のダイヤモンド焼結体を、切削工具のチップ形状に加工し、アルミニウム合金鋳物（Ｓｉ含有量１０重量％）を切削した。刃先の欠損もなく加工が可能であった。
【００３５】
〔実施例４−１〜４−３及び比較例４−１，４−２〕
二酸化セリウム（１７．２ｇ、０．１ｍｏｌ当量）とメタリン酸カリウム（７０ｇ、０．４ｍｏｌ当量）を混合し、ルツボ内で加熱、融解させた。冷却して固化したものを水溶させ、塩酸処理を施し、リン酸セリウムを濾取した。得られたリン酸セリウムをメノウ乳鉢で１〜２μｍ程度に粉砕した後、ダイヤモンド粉末（粒径４μｍの砥粒）を表１に示す割合で混合した後、ベルト型超高圧発生装置を用い、６．５ＧＰａ，１６００℃の圧力温度条件下で１５分間保持し、焼結させた。得られたダイヤモンド焼結体の硬度を調べた結果も表−３に合わせて示す。
【００３６】
【表３】
0003893631.tif 000004
【００３７】
また、比較例４−２として、炭酸カルシウム（３０体積％）とダイヤモンド粉末（７０体積％）とを混合して、前記と同一の条件で焼結したが、得られた焼結体のヌープ硬度は３０００ｋｇ／ｍｍ2 と低く、工具として使用できないことが判明した。
【００３８】
〔実施例５〕
金属ランタン（１２．６ｇ）と酸化リン（Ｐ2 Ｏ5 ，１３．９ｇ）と粒径４μｍのダイヤモンド粉末を混合し、立方アンビル型超高圧発生装置を用い、６ＧＰａ，１５００℃の圧力温度条件下で１５分間保持し、焼結させた。不活性ガス（Ａｒ）中で８００℃に１０分間保持し、Ｘ線でダイヤモンドがグラファイトに変換したかどうか調査した（耐熱性テスト）。また、加熱前と加熱後の硬度を比較した。
【００３９】
【表４】
0003893631.tif 000005
【００４０】
〔比較例５−１〕
また、実施例５−１においてリン酸ランタンに代えて鉄コバルト合金セメンダイトを焼結結合材に用いた以外は実施例５−１と同様に行い、同様に測定の結果を表−４に示した。
【００４１】
表−４の結果から、本発明のダイヤモンド焼結体は、耐熱性テストの結果加熱後もヌープ硬度が高く、劣化しないことが判明した。一方、比較例５−１のものは加熱後のヌープ硬度の低下が大きく、グラファイトが検出され、本発明のものにくらべ格段に耐熱性が劣ることがわかる。
【００４２】
〔実施例６〕
実施例５−１で得られた本発明のダイヤモンド焼結体を、切削工具のチップ形状に加工し、アルミ合金鋳物（Ｓｉ含有量２５重量％）を切削した。刃先の欠損もなく加工が可能であった。
【００４３】
〔実施例７−１〕
塩化第１セリウム溶液〔０．２ｍｏｌ当量〕にリン酸水素ナトリウム（Ｎａ2 ＨＰＯ4 ）〔０．２ｍｏｌ当量〕を加え、加熱し、ＣｅＰＯ4 ・（Ｈ2 Ｏ）3 を沈殿させ、濾取した。該沈殿物にＡｌＣｅ合金の粉末〔０．３ｍｏｌ当量〕を加え加熱したところ、ＣｅＡｌ3 （ＰＯ4 ）2 ・（ＯＨ）6 が形成できた。該化合物を粉末にしたもの１０体積％と粒径３０μｍのダイヤモンド粉末９０体積％とを混合し、得られた混合粉末を原料とし、超高圧発生装置を用いて、５．８ＧＰａ，１４００℃の圧力温度で保持し、焼結した。得られたダイヤモンド焼結体のビッカース硬度は１４０００を示し、十分に焼結していることが判明した。
当該ダイヤモンド焼結体を切削工具の形状に加工し、アルミシリコンの合金をフライス切削した（条件：切削速度５００ｍ／ｍｉｎ，切り込み０．１ｍｍ）ところ、十分な切削性能が得られ、耐欠損性に優れていることが確認できた。
【００４４】
〔実施例７−２〕
実施例７−１において、ＡｌＣｅ合金とＣｅＰＯ4 ・（Ｈ2 Ｏ）3 の混合比（モル比）を種々に変え、それぞれ加熱処理したところ、下記のｘ，ｙ，ｚの範囲内でＣｅＡｌx （ＰＯ4 ）y （ＯＨ）z が形成できた。
１≦ｘ≦４．５，１≦ｙ≦５，１≦ｚ≦２６。
得られた各生成物を粉末にしたもの１０体積％に、粒径３０μｍのダイヤモンド粉末を９０体積％となるように加えて混合粉末とし、超高圧発生装置を用いて５．８〜６．０ＧＰａ，１４００〜１４５０℃の圧力温度で保持し、焼結したところ、ビッカース硬度１３０００〜１５０００の高硬度のダイヤモンド焼結体が得られた。
【００４５】
〔実施例８−１〕
二酸化ランタンにメタリン酸カリウムとナトリウムとを混合し、溶融させた。酸処理によりＮａＬＡＰ2 Ｏ7 を除去し、ＬａＰＯ4 を得た。また、リン酸水素ランタンナトリウムＮａＬａＨ（ＰＯ4 ）2 を熱分解させ、３ＬａＯ2 ・Ｐ2 Ｏ5 ・３Ｈ2 Ｏとした。さらに、リン酸ナトリウムと硝酸ランタンを反応させ、Ｌａ4 （Ｐ2 Ｏ7 ）3 ・１２Ｈ2 Ｏとした。
以上で得られた３種類のリン酸化ランタンの配合比とＧａＬａ合金の添加量を種々に変化させて、ＬａＧａ3 （Ｐa Ｏb ）2 （ＯＨ）6 の化合物を作成した。この化合物が作成できたのは、ａが１又は２、且つｂが２，３，４，５又は７の組成比のみで、他の比率では合成できなかった。
これらの化合物を粉末にしたものを体積％で２０％と、粒径３０μｍのダイヤモンド粉末を体積％で８０％とを混合したものを原料粉末とし、超高圧発生装置を用いて５．７ＧＰａ，１４００℃の圧力温度で１時間保持したところ、ビッカース硬度が１４０００ｋｇ／ｍｍ2 のダイヤモンド焼結体が得られた。
得られた焼結体は、酸やアルカリに対してもあまり浸食されず、耐腐食性の高いことが判明した。
【００４６】
〔実施例８−２〕
実施例８−１で得られた各ＬａＧａ3 （Ｐa Ｏb ）2 （ＯＨ）6 粉末１体積％にダイヤモンド粉末（平均粒度２μｍ）９９体積％を加え良く混合したものを混合原料としてカプセルに充填し、６ＧＰａ，１５００℃で６０分間保持し、焼結したところ、いずれもビッカース硬度が１８０００の粉末が得られた。
さらに、実施例８−１で得られた各ＬａＧａ3 （Ｐa Ｏb ）2 （ＯＨ）6 粉末５０体積％にダイヤモンド粉末（平均粒度３０μｍ）５０体積％を加えよく混合し、円板状に型押しした後、前記と同一条件で焼結とたところ、いずれもビッカース硬度が８０００ｋｇ／ｍｍ2 の焼結体が得られた。
【００４７】
〔実施例９〕
実施例７で作成したＣｅＰＯ4 （Ｈ2 Ｏ）3 とＮｄＨＰＯ4 ・３Ｈ2 Ｏを熱分解して得られたＮｄ2 Ｏ3 （Ｐ2 Ｏ5 ）2 と、ＣａＯ及びＧｅＳをそれぞれ粉末にして体積比６：３：１の割合で良く混合した。該混合粉末（１体積％）にさらに粒径３０μｍのダイヤモンド粉末（９９体積％）を混合した後、円板状に型押し、これを超高圧発生装置を用いて５．５ＧＰａ，１３５０℃の圧力温度で５０分間保持したところ、ビッカース硬度が１５０００ｋｇ／ｍｍ2 のダイヤモンド焼結体が得られ、十分に焼結していることを確認した。
得られた焼結体を真空炉内で１２００℃に加熱し、冷却後、ビッカース硬度を再び測定したがやはり１５０００ｋｇ／ｍｍ2 となり、耐熱性が高いことが判明した。
【００４８】
〔実施例１０−１〕
塩化第１セリウム溶液〔０．２ｍｏｌ当量〕にリン酸水素ナトリウム（Ｎａ2 ＨＰＯ4 ）〔０．２ｍｏｌ当量〕を加え、加熱し、ＣｅＰＯ4 ・（Ｈ2 Ｏ）3 を沈殿させ、濾取した。該沈殿物にＡｌＣｅ合金の粉末〔０．３ｍｏｌ当量〕を加え加熱したところ、ＣｅＡｌ3 （ＰＯ4 ）2 ・（ＯＨ）6 が形成できた。該化合物を粉末にしたもの５体積％と粒径４μｍのダイヤモンド粉末９５体積％とを混合し、得られた混合粉末を原料とし、超高圧発生装置を用いて、５．８ＧＰａ，１４００℃の圧力温度で保持し、焼結した。得られたダイヤモンド焼結体のヌープ硬度は８２００ｋｇ／ｍｍ2 を示し、十分に焼結していることが判明した。
当該ダイヤモンド焼結体を切削工具の形状に加工し、アルミシリコンの合金をフライス切削した（条件：切削速度５００ｍ／ｍｉｎ，切り込み０．１ｍｍ）ところ、十分な切削性能が得られ、耐欠損性に優れていることが確認できた。
【００４９】
〔実施例１０−２〕
実施例１０−１において、ＡｌＣｅ合金とＣｅＰＯ4 ・（Ｈ2 Ｏ）3 の混合比（モル比）を種々に変え、それぞれ加熱処理したところ、下記のｘ，ｙ，ｚの範囲内でＣｅＡｌx （ＰＯ4 ）y （ＯＨ）z が形成できた。
１≦ｘ≦４．５，１≦ｙ≦５，１≦ｚ≦２６。
得られた各生成物を粉末にしたもの５体積％に、粒径４μｍのダイヤモンド粉末を９５体積％となるように加えて混合粉末とし、超高圧発生装置を用いて５．８〜６．０ＧＰａ，１４００〜１４５０℃の圧力温度で保持し、焼結したところ、ヌープ硬度８０００〜９０００ｋｇ／ｍｍ2 の高硬度のダイヤモンド焼結体が得られた。
【００５０】
〔実施例１１−１〕
二酸化ランタンにメタリン酸カリウムとナトリウムとを混合し、溶融させた。酸処理によりＮａＬＡＰ2 Ｏ7 を除去し、ＬａＰＯ4 を得た。また、リン酸水素ランタンナトリウムＮａＬａＨ（ＰＯ4 ）2 を熱分解させ、３ＬａＯ2 ・Ｐ2 Ｏ5 ・３Ｈ2 Ｏとした。さらに、リン酸ナトリウムと硝酸ランタンを反応させ、Ｌａ4 （Ｐ2 Ｏ7 ）3 ・１２Ｈ2 Ｏとした。
以上で得られた３種類のリン酸化ランタンの配合比とＧａＬａ合金の添加量を種々に変化させて、ＬａＧａ3 （Ｐa Ｏb ）2 （ＯＨ）6 の化合物を作成した。この化合物が作成できたのは、ａが１又は２、且つｂが２，３，４，５又は７の組成比のみで、他の比率では合成できなかった。
これらの化合物を粉末にしたものを体積％で１０％と、粒径４μｍのダイヤモンド粉末を体積％で９０％とを混合したものを原料粉末とし、超高圧発生装置を用いて５．７ＧＰａ，１４００℃の圧力温度で１５分間保持したところ、ヌープ硬度が８２００ｋｇ／ｍｍ2 のダイヤモンド焼結体が得られた。
得られた焼結体は、酸やアルカリに対してもあまり浸食されず、耐腐食性の高いことが判明した。
【００５１】
〔実施例１１−２〕
実施例１１−１で得られた各ＬａＧａ3 （Ｐa Ｏb ）2 （ＯＨ）6 粉末０．５体積％にダイヤモンド粉末（平均粒度２μｍ）９９．５体積％を加え良く混合したものを混合原料としてカプセルに充填し、６ＧＰａ，１５００℃で１５分間保持し、焼結したところ、いずれもヌープ硬度が８６００ｋｇ／ｍｍ2 の粉末が得られた。
さらに、実施例１１−１で得られた各ＬａＧａ3 （Ｐa Ｏb ）2 （ＯＨ）6 粉末５０体積％にダイヤモンド粉末（平均粒度３０μｍ）５０体積％を加えよく混合し、円板状に型押しした後、前記と同一条件で焼結とたところ、いずれもヌープ高度が７０００ｋｇ／ｍｍ2 の焼結体が得られた。
【００５２】
〔実施例１２〕
実施例１０で作成したＣｅＰＯ4 （Ｈ2 Ｏ）3 とＮｄＨＰＯ4 ・３Ｈ2 Ｏを熱分解して得られたＮｄ2 Ｏ3 （Ｐ2 Ｏ5 ）2 と、ＣａＯ及びＧｅＳをそれぞれ粉末にして体積比６：３：１の割合で良く混合した。該混合粉末（１体積％）にさらに粒径４μｍのダイヤモンド粉末（９９体積％）を混合した後、円板状に型押し、これを超高圧発生装置を用いて５．５ＧＰａ，１３５０℃の圧力温度で１５分間保持したところ、ヌープ硬度が８４００ｋｇ／ｍｍ2 のダイヤモンド焼結体が得られ、十分に焼結していることを確認した。
得られた焼結体を真空炉内で１２００℃に加熱し、冷却後、ヌープ硬度を再び測定したが加熱前とほとんど変化なく、耐熱性が高いことが判明した。
ヌープ高度が７０００ｋｇ／ｍｍ2 の焼結体が得られた。
【００５３】
〔実施例１３〕
実施例８−２、および１１−２で得られたダイヤモンド焼結体を粉砕し、平均粒径３０μｍの砥粒にした。この砥粒を用いて気相合成ダイヤモンドの平板を研磨したところ、いずれも研磨材として十分に使用できるものであった。
【００５４】
〔実施例１４〕
実施例１と同様にして作製したリン酸セリウムの粉末（１〜２μｍ）と平均粒径１５μｍの合成ダイヤモンド粉末をそれぞれ厚み１ｍｍ、２ｍｍに成形したものを交互に積層してＭｏカプセルに入れ、ベルト型超高圧発生装置を用い６．５ＧＰａ、１６００℃の圧力温度条件で１５分保持し焼結体して得られたダイヤモンド焼結体についてＸ線回析により組成を同定したところ、ダイヤモンドの他約２体積％のリン酸セリウムが検出された。この焼結体の硬度をヌープ圧子により評価したところ８２００ｋｇ／ｍｍ2 と高硬度であった。
なお、合成ダイヤモンドに代えて、ダイヤモンドと黒鉛の比率を１：５の割合で混合した粉末を用いた場合はヌープ硬度は８０００ｋｇ／ｍｍ2 であった。
【００５５】
〔実施例１５〕
リン酸セリウムの代わりに、実施例７−１と同様にして作製したＣｅＡｌ3 （ＰＯ4 ）2 ・（ＯＨ）6 を用いた他は実施例１４と同様にしてダイヤモンド焼結体を作製した。得られた焼結体のヌープ硬度は８４００ｋｇ／ｍｍ2 と高硬度であった。
【００５６】
〔実施例１６〕
リン酸セリウムの代わりに、実施例８−１と同様にして作製したＬａＧａ3 （ＰａＯｂ）2 ・（ＯＨ）6 を用いた他は実施例１４と同様にしてダイヤモンド焼結体を作製した。得られた焼結体のヌープ硬度は８０００ｋｇ／ｍｍ2 と高硬度であった。
【００５７】
【発明の効果】
以上説明したように、本発明により耐欠損性、耐腐食性、耐熱性、耐食性のいずれにも優れ、さらに非鉄金属溶媒では不可能であった低圧低温でダイヤモンド焼結体が焼結可能となった。これはダイヤモンド焼結体の製造コスト低減をもたらし、産業上の効果が非常に大きい。また本発明のダイヤモンド焼結体を用いたた工具や粉砕して得られる砥粒は上記特性を有する優れたものである。